(57)【要約】【課題】隔壁があっても作業者の作業をし易くできると共に、縁ロールを使用する場合でも隔壁の仕切り効果が低減しにくい。【解決手段】溶融錫１６が溜められると共に該溶融錫１６上で所定方向に溶融ガラスリボン２０を進行させて所定厚さの帯状板ガラスを成形するフロート成形用の浴槽１４と、溶融ガラスリボン２０のエッジ２２上方に該エッジ２２に略沿って設けられ、溶融錫１６の浴面のうち溶融ガラスリボン２０で覆われた領域の上部空間Ａと覆われていない領域の上部空間Ｂとを仕切る一対の隔壁４６とを備えた板ガラスの製造装置１０において、隔壁４６は、上部隔壁４６Ａと下部隔壁４６Ｂとの上下分割構造に形成され、下部隔壁４６Ｂは短冊状の下部短冊部材５８同士を横方向に連設して構成され、該下部短冊部材５８を上部隔壁４６Ａに対して着脱可能又は開閉可能とした。【選択図】図８
2006193402.tif 000002
【特許請求の範囲】
【請求項１】
溶融金属が溜められると共に該溶融金属上で所定方向に溶融ガラスリボンを進行させて所定厚さの帯状板ガラスを成形するフロート成形用の浴槽と、前記溶融ガラスリボンの左右のエッジ付近の上方に該エッジに略沿って設けられ、前記溶融金属の浴面のうち前記溶融ガラスリボンで覆われた領域の上部空間と覆われていない領域の上部空間とを仕切る一対の隔壁と、を備えた板ガラスの製造装置において、
前記一対の隔壁は、上部隔壁と下部隔壁との上下分割構造に形成されており、前記上部隔壁と下部隔壁のうちの少なくとも下部隔壁は短冊状の下部短冊部材同士を横方向に連設して構成され、該下部短冊部材を前記上部隔壁に対して少なくとも一部の領域において着脱可能又は開閉可能としたことを特徴とする板ガラスの製造装置。
【請求項２】
前記一対の隔壁は、溶融ガラスリボンの左右のエッジよりも所定幅内側に入り込んだ位置に配置されることを特徴とする請求項１の板ガラスの製造装置。
【請求項３】
前記上部隔壁も短冊状の上部短冊部材同士が横方向に連設して構成されることを特徴とする請求項１又は２の板ガラスの製造装置。
【請求項４】
前記下部短冊部材同士は嵌合構造により連設されていることを特徴とする請求項１〜３の何れか１の板ガラスの製造装置。
【請求項５】
前記下部短冊部材は、表面にＳｉＣ膜が設けられたカーボン製部材からなることを特徴とする請求項１〜４の何れか１の板ガラスの製造装置。
【請求項６】
前記着脱可能な構造は、前記上部隔壁の下端部付近に形成された第１の係合部と、前記下部短冊部材の上端部付近に形成された第２の係合部とを係合させることで、前記上部隔壁に前記下部短冊部材を吊り下げる構造であることを特徴とする請求項１〜５の何れか１の板ガラスの製造装置。
【請求項７】
前記下部短冊部材には、該下部短冊部材を着脱するのに使用する着脱棒に係合するフックが形成されていることを特徴とする請求項６の板ガラスの製造装置。
【請求項８】
請求項１〜７の何れかの板ガラスの製造装置を用いて板ガラスを製造することを特徴とする板ガラスの製造方法。
【発明の詳細な説明】
【技術分野】
【０００１】
本発明は、フロート法によって板ガラスを成形し製造する製造装置において、溶融金属の浴面のうち溶融ガラスリボンで覆われた領域の上部空間と覆われていない領域の上部空間とを仕切る隔壁を備えた板ガラスの製造装置及び製造方法、特に板ガラスの製造装置のフロート成形用の浴槽の上部の構造に関する。
【背景技術】
【０００２】
フロート法による板ガラスの製造装置は、浴槽に溜められた溶融錫（溶融金属）上に溶融ガラスを供給して溶融ガラスリボンを形成し、この溶融ガラスリボンを該浴槽の出口に連設されるレヤー（徐冷装置）の方向に引っ張ることにより所定の板厚の帯状板ガラスを製造する装置である。
【０００３】
従来、このフロート法による板ガラスの製造においては、溶融錫の酸化物が板ガラス裏面に付着したり、溶融錫浴面から蒸発した錫の酸化物、化合物が板ガラス表面に付着したりして、付着物が製品欠点となったり、あるいは、その後の板ガラス搬送の際のキズ等の欠点の一要因になるので、酸化を防止するために、溶融金属の浴面の上部空間は還元性のガス（還元性は主に水素ガス及び窒素ガスによって実現される）で満たされている。このガスは還元性ガス供給管により浴槽の天井部分に供給され、そこから浴槽のレンガ壁（ルーフレンガ）を通して溶融錫浴面の上部空間へと供給される。供給されたガスは、主に浴槽の出口やガスの排出のために設けられた排出口から浴槽外に排出される。
【０００４】
しかし、溶融錫浴面から蒸発する錫、錫酸化物又は錫化合物が、溶融ガラスリボン上に付着することがあり、この対策として、特許文献１には、溶融錫の浴面のうち溶融ガラスリボンで覆われた領域の上部空間と覆われていない領域の上部空間とを仕切る隔壁を設けるようにすることが提案されている。更に、浴槽内に設けたヒータが還元性ガスで劣化しないように、隔壁で仕切った浴面の上部空間のうち溶融ガラスリボンで覆われた領域の上部空間には１００％窒素ガスを供給し、覆われていない領域の上部空間には水素ガス１０％を含む窒素ガスを供給するようにすることが提案されている。
【特許文献１】特開平１１−３１０４２１号公報
【発明の開示】
【発明が解決しようとする課題】
【０００５】
しかしながら、従来の隔壁は、浴面から蒸発した錫、錫の酸化物、化合物のガラス表面への付着やヒータの劣化防止には効果がある反面、隔壁によって溶融ガラスリボンが作業者から遮蔽されてしまうので、隔壁の内側でトラブルがあっても作業者が対処しにくいという欠点がある。
【０００６】
また、溶融ガラスリボンの幅を所定幅に維持するために溶融ガラスリボンのエッジをトップロールで保持する場合があるが、このトップロールは浴槽の側壁から挿入されるため、トップロールが設置できるよう隔壁の下端と溶融錫の浴面との距離を確保しなくてはならない。従って、溶融錫の浴面のうち溶融ガラスリボンで覆われた領域の上部空間と覆われていない上部空間とを仕切る隔壁の仕切り効果が低減してしまうという欠点がある。
【０００７】
本発明は、このような事情に鑑みてなされたもので、隔壁があっても作業者の作業をし易くできると共に、トップロールを使用する場合でも対応可能な隔壁を備えた板ガラスの製造装置及び製造方法を提供することを目的とする。
【課題を解決するための手段】
【０００８】
本発明の請求項１は、前記目的を達成するために、溶融金属が溜められると共に該溶融金属上で所定方向に溶融ガラスリボンを進行させて所定厚さの帯状板ガラスを成形するフロート成形用の浴槽と、前記溶融ガラスリボンの左右のエッジ付近の上方に該エッジに略沿って設けられ、前記溶融金属の浴面のうち前記溶融ガラスリボンで覆われた領域の上部空間と覆われていない領域の上部空間とを仕切る一対の隔壁と、を備えた板ガラスの製造装置において、前記一対の隔壁は、上部隔壁と下部隔壁との上下分割構造に形成されており、前記上部隔壁と下部隔壁のうちの少なくとも下部隔壁は短冊状の下部短冊部材同士を横方向に連設して構成され、該下部短冊部材を前記上部隔壁に対して少なくとも一部の領域において着脱可能又は開閉可能としたことを特徴とする板ガラスの製造装置を提供する。
【０００９】
本発明の請求項１によれば、必要時に、下部短冊部材を上部隔壁から着脱又は開閉することができるので、作業者は隔壁の内側を見通すことができる。従って、隔壁の内側でトラブルがあっても作業者が容易に対処することができる。また、下部隔壁を多数の下部短冊部材を横方向に連設して構成されているので、作業者は所望の下部短冊部材を上部隔壁から外すことができる。
【００１０】
請求項１に記載の「溶融ガラスリボンの左右のエッジ」とは、溶融ガラスリボンの幅方向の両端の意味である。
【００１１】
請求項２は請求項１において、前記一対の隔壁は、溶融ガラスリボンの左右のエッジよりも所定幅内側に入り込んだ位置に配置されることを特徴とする。
【００１２】
溶融ガラスリボンの左右のエッジよりも一対の隔壁を所定幅内側に配置する際の所定幅としては、０〜４００ｍｍの範囲が好ましい。
【００１３】
請求項３は請求項１又は２において、前記上部隔壁も短冊状の上部短冊部材同士が横方向に連設して構成されることを特徴とする。これは、隔壁は浴槽内の高温に曝されるので、上部隔壁を一枚板にすると、熱応力によって上部隔壁にヒビや割れが発生し易いためであり、上部短冊部材同士を横方向に連設して上部隔壁を構成することでヒビや割れを防止できる。
【００１４】
請求項４は請求項１〜３の何れか１において、前記下部短冊部材同士は嵌合構造により連設されていることを特徴とする。これにより、隔壁の密閉性を良くすることができるので、隔壁の内側と外側との気体が混ざり合うことを更に防止できる。
【００１５】
請求項５は請求項１〜４の何れか１において、前記下部短冊部材は、表面にＳｉＣ膜が設けられたカーボン製部材からなることを特徴とする。これは、溶融金属が溜められた浴槽に近い下部短冊部材は常に高温に曝されて酸化され易い環境にあるので、下部短冊部材の表面にＳｉＣ膜を設けて酸化を抑制することが好ましいからである。
【００１６】
請求項６は請求項１〜５の何れか１において、前記着脱可能な構造は、前記上部隔壁の下端部付近に形成された第１の係合部と、前記下部短冊部材の上端部付近に形成された第２の係合部とを係合させることで、前記上部隔壁に前記下部短冊部材を吊り下げる構造であることを特徴とする。これにより、下部短冊部材を上部隔壁から簡単に着脱することができ、着脱構造が簡単なので下部短冊部材の製作も容易である。例えば、上部隔壁と下部短冊部材のうちの一方に突起（第１の係合部）が形成されると共に他方に該突起に対応する孔（第２の係合部）が形成され、突起に孔を挿入して下部短冊部材を上部隔壁に吊り下げる。あるいは、上部隔壁の下端と下部短冊部材の上端を互いに係合するようにフック状に屈曲させて、下部短冊部材を上部隔壁に吊り下げてもよい。
【００１７】
請求項７は請求項６において、前記下部短冊部材には、該下部短冊部材を着脱するのに使用する着脱棒に係合するフックが形成されていることを特徴とする。これにより、作業者は、着脱棒を使用して浴槽の外から簡単に下部短冊部材を着脱することができる。
【００１８】
請求項８は前記目的を達成するために、請求項１〜７の何れかの板ガラスの製造装置を用いて板ガラスを製造することを特徴とする板ガラスの製造方法を提供する。
【発明の効果】
【００１９】
本発明に係るフロート法の板ガラスの製造装置によれば、隔壁があっても作業者の作業をし易くできると共に、トップロールを使用する場合でも対応可能である。
【発明を実施するための最良の形態】
【００２０】
以下添付図面に従って本発明に係るフロート法の板ガラスの製造装置の好ましい実施の形態について詳説する。
【００２１】
図１は、フロート法の板ガラス製造装置１０の平面図が示されている。液晶用等のフラットパネルディスプレー（ＦＰＤ）用のガラスは、一般に約０．７ｍｍの板厚が要求され、また、平坦度も高精度に要求される。板ガラス製造装置１０は、樋状体１２を利用したエッジ２２を非接触で保持する方式のフロート板ガラス製造装置１０が適用され、このフロート板ガラス製造装置１０によれば、ＦＰＤ用の板ガラスとして要求される板厚や平坦度を満足した板ガラスを製造することができる。
【００２２】
フロート板ガラス製造装置１０の樋状体１２は、図２に示す浴槽１４の溶融ガラスリボン２０の下部に配設され、浴槽１４に溜められた溶融錫（溶融金属）１６に浸漬配置されると共に、溶融ガラス炉から浴槽１４の図１に示した供給口１８へ連続供給された溶融ガラスリボン２０の両エッジ２２、２２に沿って配置される。また、溶融ガラスリボン２０は、溶融錫面上を図１のＸ方向であるレヤーの方向に引っ張られながら進行し、浴槽１４の溶融ガラスリボン２０の高温域（ソーダライムガラスでは約９３０〜１３００℃）及び成形域（ソーダライムガラスでは約８００〜約９３０℃）においてエッジ２２、２２が浴面２４（図２）の凹部２６に保持されている。また、凹部２６によってエッジ２２、２２が保持された溶融ガラスリボン２０は、溶融ガラスリボン２０の引っ張り速度によって、板厚が調整され、その後、安定した状態で浴槽後段に送られ、冷却されて前記のレヤーへ送られる。尚、実施の形態のガラスはソーダライムであり、前記高温域における溶融錫１６は、電気ヒータによって加熱されている。尚、浴槽１４は耐火煉瓦で造られている。
【００２３】
図２は、図１のＦ−Ｆ断面図である。これらの図に示すように、樋状体１２は断面略Ｌ字状に形成されると共に、上部開口部２８が形成された鉛直流路３０と、下部開口部３２が形成された水平流路３４とからなる。また、浴槽１４の底部で樋状体１２の水平流路３４の下方にはリニアモータ４０が設置され、このリニアモータ４０によって水平流路３４内の溶融錫１６に駆動力が与えられ、溶融錫１６が樋状体１２の鉛直流路３０と水平流路３４とにおいて矢印Ｈで示す方向に流動する。この動作により、浴面２４に対して略垂直な方向であって、浴槽１４の底に向かう溶融錫１６の流れが発生するので、溶融ガラスリボン２０のエッジ２２の下方に負圧が発生し、この負圧によって、エッジ２２近傍の溶融錫１６の液面レベルがその周囲の液面レベルよりも低くなる。そして、この低くなった浴面２４の凹部２６に溶融ガラスリボン２０のエッジ２２が流入する。これにより、溶融ガラスリボン２０のエッジ２２が凹部に保持されるので、溶融ガラスリボンの幅広化（溶融ガラスリボンが幅方向に狭まるのを防止）ができ、その幅広状態を維持することができ、平衡厚さよりも薄い板ガラスが製造される。
【００２４】
リニアモータ４０は、溶融錫１６を直接駆動でき、流量制御が容易である利点がある。リニアモータ４０は、櫛歯状の一次鉄心にコイルを形成し、このコイルに三相交流電圧を印加し、コイルを順次磁化することにより、一定の方向に移動する磁界を発生する。この
リニアモータ４０は、樋状体１２の浴槽１４底面の下方に配置され、樋状体１２の水平流路３４内にある溶融錫１６に対して駆動力（付勢力）を作用するような位置に配置されている。これにより、鉛直流路３０及び水平流路３４内の溶融錫１６は、リニアモータ４０の駆動力によって、矢印Ｈの如く溶融ガラスリボン２０のエッジ２２の直下から浴槽１４の側壁１５に向かって流動し、矢印Ｉの如く流動の向きを変える。また、鉛直流路３０の上部開口部２８にて発生している吸引力により、縁部浴槽１４Ａの溶融錫１６及び中央部浴槽１４Ｂの溶融錫１６は、上部開口部２８側に導かれて上部開口部２８に吸引される。これによって、浴面２４に安定した凹部２６が形成され、エッジ２２が凹部２６に安定して保持される。
【００２５】
次に、図３〜図９を用いて浴槽１４の天井構造及び隔壁４６について説明する。
【００２６】
図３は製造装置の長手方向の断面図であり、図４は図３のＫ−Ｋ断面図であり、図５は図４のＬ−Ｌ断面図であり、図６は図３のＭ−Ｍ断面図である。
【００２７】
これらの図に示すように、浴槽１４の天井構造４２（ルーフ）は、天井壁４４を構成するレンガ壁（ルーフレンガ）により、溶融錫１６の上部に展開する空間から通気可能な状態に隔てられている。図４及び図５から分かるように、溶融錫１６の上部空間は、溶融ガラスリボン２０のエッジ２２、２２の略上方に垂直に設けられた一対の隔壁４６により、溶融ガラスリボン２０で覆われた領域の上部空間Ａと覆われていない領域の上部空間Ｂとに仕切られる。隔壁４６は、その上端が天井壁４４まで達することで気密性が確保される一方、その下端が溶融ガラスリボン２０の上面に対して間隙が形成される位置まで延設される。この間隙の寸法は通常１０〜３００ｍｍの範囲で形成される。また、隔壁４６は溶融ガラスリボン２０のエッジ２２近傍で、溶融ガラスリボン２０で覆われた領域の上部空間と覆われていない領域の上部空間とに仕切るが、エッジ２２位置よりも所定幅（Ｗ）内側に入り込んだ位置で上部空間Ａ，Ｂを仕切るようにするとよい。この場合、所定幅としては０〜４００ｍｍの範囲が好ましく、５０〜２００ｍｍの範囲がより好ましい。
【００２８】
天井構造４２は、主として天井壁４４と、天井壁４４との間に空間が生じるように設けられたケーシング４８とからなり、該空間は隔壁４６にそれぞれ対応する第１の仕切り壁５０により長手方向に仕切られ、空間Ａに対応する空間ａと空間Ｂに対応する空間ｂが形成される。ケーシング４８にはガス供給管５２が設けられ、空間ａには不活性ガスが供給され、空間ｂには還元性ガスが供給される。これらのガスは、天井壁４４同士の間隙や天井壁４４とヒーター５４との間隙を通過して溶融錫１６上の空間Ａ又は空間Ｂに供給される。この場合、図６に示すように、天井構造４２内の空間を、幅方向に仕切る複数の第２の仕切り壁５７（図６では３枚で示す）で仕切ると一層好ましい。更に仕切り壁５７に対応する隔壁４７が溶融ガラスリボン２０の上部空間に設けられることが好ましい。隔壁４７は、その上端が天井壁４４まで達することで気密性が保持される一方、その下端が溶融ガラスリボン２０の上面に対して間隙が形成される位置まで延設される。この間隙の寸法は通常１０〜３００ｍｍの範囲で形成され、仕切り壁５０に対応する隔壁４６の下端位置とほぼ同じであると好ましい。この第２の仕切り壁５７により、天井構造４２内の上記した空間ａはａ１、ａ２、ａ３、ａ４の各部屋に区画されると共に、天井構造４２内の上記した空間ｂはｂ１、ｂ２、ｂ３、ｂ４の各部屋に区画される。そして、ａ１、ａ２、ａ３、ａ４の各部屋には、不活性ガスである窒素１００％のガスを部屋ごとに流量を変えて供給し、ｂ１、ｂ２、ｂ３、ｂ４の各部屋には、還元性ガスである水素ガスと窒素ガスとの混合ガスの組成比及び流量を変えて供給する。したがって、第２の仕切り壁５７及び隔壁４７により、溶融錫１６の浴面２４のうち溶融ガラスリボン２０で覆われた領域の上部空間Ａに供給する不活性ガスの流量、及び溶融ガラスリボン２０で覆われていない領域の上部空間Ｂに供給する還元性ガスの組成、流量を、溶融ガラスリボン２０の進行段階に応じて適宜調整することができる。
【００２９】
この空間Ａ、Ｂへの不活性ガス、還元性ガスの供給において、隔壁４６は、上記したように、その下端が溶融ガラスリボン２０との間に微小な間隙を有するだけなので、空間Ａと空間Ｂとのガスが実質的に相互に混ざり合うことないよう制御できる。しかし、隔壁４６により溶融ガラスリボン２０が製造装置１０を操作する作業者から遮断されてしまい、隔壁４６の内側でトラブルがあっても作業者が対処しにくいという欠点がある。
【００３０】
そこで、本発明では、図７及び図８に示すように、隔壁４６は、上部隔壁４６Ａと下部隔壁４６Ｂとの上下分割構造に形成されると共に、上部隔壁４６Ａと下部隔壁４６Ｂのうちの少なくとも下部隔壁４６Ｂは短冊状の下部短冊部材５８同士を横方向（溶融ガラスリボンの進行方向相当）に連設して構成され、該下部短冊部材５８が上部隔壁４６Ａに対して着脱できるようにした。
【００３１】
本実施の形態では、上部隔壁４６Ａも下部隔壁４６Ｂと同様に、短冊状の上部短冊部材６０を横方向に連設させることで構成するようにした。これは、隔壁４６は空間Ａ，Ｂ内の高温に曝されるので、上部隔壁４６Ａを一枚板にすると、熱応力によって上部隔壁４６Ａにヒビや割れが発生し易いためであり、上部短冊部材６０同士を横方向に連設して上部隔壁４６Ａを構成することでヒビや割れを防止できる。また、実施の形態では、上部短冊部材６０の幅と下部短冊部材５８の幅とを同じにしたが、上部隔壁４６Ａは固定した状態で使用されるので、同じであることに限定する必要はない。即ち、上部短冊部材６０が熱応力でヒビや割れが発生しない範囲で上部短冊部材６０を幅広にしてもよい。
【００３２】
また、下部短冊部材５８及び上部短冊部材６０の厚さは１ｍｍ以上あればよく、好ましくは５〜３００ｍｍである。また、上部隔壁４６Ａは、固定状態で使用され半永久的な寿命が要求されることから、上部短冊部材６０を例えばシリマナイトなどのレンガを好適に使用できる。一方、下部隔壁４６Ｂは下部短冊部材５８を着脱使用すると共に、下部短冊部材５８に後記する孔６４やフック６６を一体形成する関係上、耐衝撃性、耐酸化性、更には加工性が要求される。従って、下部短冊部材５８は、レンガの他、耐衝撃性及び加工性に優れたカーボン製のものを好適に使用できる。
【００３３】
また、下部短冊部材５８は、ＳｉＣの焼成体や窒化ホウ素による成形体も使用することができる。しかし、取扱い性、熱衝撃性、成形性、コスト等を考慮すると、カーボンが特に好ましい。
【００３４】
下部短冊部材５８は常に高温に曝されるため、表面には酸化防止膜が設けられることが好ましい。酸化防止膜は、例えばシリカ、アルミナ、ジルコニア、炭化珪素などのセラミックコーティング材をスプレーや刷毛などにより塗布して設けることができる。しかし、塗布むらが発生した場合には、下部短冊部材５８との熱膨張率の差により酸化防止膜が剥がれ易くなる。また、衝撃等によっても酸化防止膜が剥がれることがある。従って、下部短冊部材５８に酸化防止膜を均一な塗布厚みに塗布することが好ましい。
【００３５】
一方、スパッタ（ＣＶＤ法、ＣＶＩ法等）によりＳｉＣの酸化防止膜を設けることもできる。この場合、厚さは略一定となるため、下部短冊部材５８との熱膨張率との差による酸化防止膜の剥がれは発生しにくい。また、ＳｉＣは強度的にも強いため、衝撃等による酸化防止膜の剥がれも発生しにくい。ＳｉＣの膜厚は１〜１０００μｍが好ましい。薄過ぎると衝撃等で剥がれ易くなり、厚過ぎると下部短冊部材５８との熱膨張率との差が大きくなり、剥がれ易くなる。より好ましい膜厚は、１０〜５００μｍ、更に好ましくは５０〜２００μｍ、特に好ましくは８０〜１２０μｍである。
【００３６】
図８に示すように、上部短冊部材６０の下端部付近には左右一対の突起６２、６２が形
成されると共に、下部短冊部材５８の上端部付近には突起６２に対応して左右一対の孔６４、６４が形成される。そして、上部短冊部材６０の突起６２に下部短冊部材５８の孔６４を挿入することで、下部短冊部材５８が上部短冊部材に吊り下げられる。この場合、上部短冊部材６０に孔６４を形成して、下部短冊部材５８に突起６２を形成してもよい。また、下部短冊部材５８の外側面（空間Ｂ側の面）の略中央部には、左右一対のフック６６、６６が下向きに形成される。一方、作業者（図示せず）が使用する着脱棒６８の先端には、下部短冊部材５８の一対のフック６６、６６に係合するコ字形状の係合部６８Ａが形成される。これにより、作業者は、浴槽１４の図示しない監視孔から着脱棒６８を挿入し、図８（Ａ）に示すように、着脱棒６８先端の係合部６８Ａを下部短冊部材５８の一対のフック６６、６６に係合して手前に引くことにより、図８（Ｂ）に示すように下部短冊部材５８を上部短冊部材６０から外すことができる。
【００３７】
これにより、作業者は、下部短冊部材５８が外された孔から隔壁４６の内側を見通すことができるので、隔壁４６の内側でトラブルがあっても作業者が容易に対処することができる。また、下部隔壁４６Ｂを多数の下部短冊部材５８を横方向に連設して構成されているので、作業者は所望の下部短冊部材５８を上部短冊部材６０から外すことができる。
【００３８】
また、本実施の形態では、浴槽１４の高温域（浴槽１４の上流側）及び成形域（前記高温域の下流側）に樋状体１２を使用して溶融ガラスリボン２０のエッジ２２を保持するようにした。しかし、もし樋状体１２等にトラブルなどが生じ、トップロールを使用して溶融ガラスリボン２０のエッジ２２、２２を保持する場合、本発明のように隔壁４６を構成すれば、トップロールを使用する部分の下部短冊部材５８を外して、トップロールを設置することが可能であり、製造装置１０の利便性も向上する。
【００３９】
また、図９（Ａ）、（Ｂ）に示すように、下部短冊部材５８同士や上部短冊部材６０同士を横方向に連設する構造としては、インターロック構造やラビリンス構造等の嵌合構造を好適に使用することができる。
【００４０】
図９（Ａ）に示すインターロック構造は、下部短冊部材５８の両側部をＬ字状に切り欠いて段差面５８Ａを形成し、隣接する下部短冊部材５８同士の段差面５８Ａ同士を合わせる方法である。また、図９（Ｂ）に示すラビリンス構造は、上部短冊部材６０の両側辺の一方に突起５８Ｂを形成すると共に他方に溝５８Ｃを形成し、隣接する上部短冊部材６０同士の突起５８Ｂと溝５８Ｃを嵌合させる方法である。このように、下部短冊部材５８同士や上部短冊部材６０の連設構造を、インターロック構造又はラビリンス構造にすることで、下部短冊部材５８や上部短冊部材６０を横方向に連設して上部隔壁４６Ａや下部隔壁４６Ｂを構成しても密閉性が確保される。従って、空間Ａと空間Ｂとのガスが相互に混ざり合うことを更に防止できる。インターロック構造とラビリンス構造の比較では、取り外しの作業性を考慮すると、下部短冊部材５８は図９（Ａ）に示すインターロック構造が好ましい。
【００４１】
この場合、インターロック構造及びラビリンス構造の何れの場合も、隣接する下部短冊部材５８同士や上部短冊部材６０同士の間には微小な隙間Ｌを形成するように連設することが好ましい。これは、下部短冊部材５８は、浴槽１４において高温に曝されるために膨張するので、膨張による下部短冊部材５８の破損を防止できる。
【００４２】
尚、本実施の形態では下部短冊部材５８を上部隔壁４６Ａに対して着脱するようにしたが、下部短冊部材５８を上部隔壁４６Ａに対して開閉可能な、例えばヒンジ構造で連結しておき、下部短冊部材５８を開閉することで、隔壁４６の内側が見えるようにすることも可能である。
【図面の簡単な説明】
【００４３】
【図１】本発明の板ガラスの製造装置の平面図
【図２】図１のＦ−Ｆ線上から見た樋状体の断面図
【図３】本発明の板ガラスの製造装置の長手方向の断面図
【図４】図３のＫ−Ｋ断面図
【図５】図４のＬ−Ｌ断面図
【図６】図３のＭ−Ｍ断面図
【図７】隔壁を説明する説明図
【図８】隔壁の下部隔壁を構成する下部短冊部材を着脱する説明図
【図９】下部短冊部材の連設構造を説明する説明図
【符号の説明】
【００４４】
１０…板ガラスの製造装置、１２…樋状体、１４…浴槽、１６…溶融錫、１８…供給口、２０…溶融ガラスリボン、２２…エッジ、２４…浴面、２６…凹部、２８…上部開口部、３０…鉛直流路、３２…下部開口部、３４…水平流路、４０…リニアモータ、４２…天井構造、４４…天井壁、４６…隔壁、４６Ａ…上部隔壁、４６Ｂ…下部隔壁、４７…隔壁、４８…ケーシング、５０…第１の仕切り壁、５２…ガス供給管、５４…ヒーター、５６…排気管、５７…第２の仕切り壁、５８…下部短冊部材、６０…上部短冊部材、６２…突起、６４…孔、６６…フック、６８…着脱棒
【図１】
2006193402.tif 000003
【図２】
2006193402.tif 000004
【図３】
2006193402.tif 000005
【図４】
2006193402.tif 000006
【図５】
2006193402.tif 000007
【図６】
2006193402.tif 000008
【図７】
2006193402.tif 000009
【図８】
2006193402.tif 000010
【図９】
2006193402.tif 000011